(57)【要約】      （修正有）【課題】  高品質なイミダゾリウムハロゲン塩、特に耐還元性に優れた電気特性を持つイミダゾリウムハロゲン塩の製造方法を提供すること。【解決手段】  イミダゾールとアルキルハライドを反応させて得られる粗イミダゾリウムハロゲン塩とケトン類を混合し、４０〜２００℃の温度下で攪拌した後、分離することにより精イミダゾリウムハロゲン塩を得るイミダゾリウムハロゲン塩の製造方法、またはイミダゾールとアルキルハライドを反応させて得られる粗イミダゾリウムハロゲン塩とアセトニトリル、メタノール、エタノール、ブタノール、イソプロピルアルコールから選ばれる少なくとも１種の溶剤及びケトン類を混合し、４０〜２００℃の温度下で攪拌した後、分離することにより精イミダゾリウムハロゲン塩を得るイミダゾリウムハロゲン塩の製造方法。【選択図】なし【特許請求の範囲】
【請求項１】
下記一般式（１）で示されるイミダゾリウムハロゲン塩を製造するに際し、イミダゾールとアルキルハライドを反応させて得られる粗イミダゾリウムハロゲン塩とケトン類を混合し、４０〜２００℃の温度下で攪拌した後、分離することにより精イミダゾリウムハロゲン塩を得ることを特徴とするイミダゾリウムハロゲン塩の製造方法。
【化１】
2006306776.tif 000008
（式中Ｒ１、Ｒ２、Ｒ３、Ｒ４及びＲ５は、それぞれ水酸基、アミノ基、ニトロ基、シアノ基、カルボキシル基、エーテル基、もしくはアルデヒド基を有していてもよい炭素数１〜１５の炭化水素基、アルケニル基又は水素原子を示し、Ｘは塩素、臭素、ヨウ素を示す。）
【請求項２】
上記一般式（１）で示されるイミダゾリウムハロゲン塩を製造するに際し、イミダゾールとアルキルハライドを反応させて得られる粗イミダゾリウムハロゲン塩とアセトニトリル、メタノール、エタノール、ブタノール、イソプロピルアルコールから選ばれる少なくとも１種の溶剤及びケトン類を混合し、４０〜２００℃の温度下で攪拌した後、分離することにより精イミダゾリウムハロゲン塩を得ることを特徴とするイミダゾリウムハロゲン塩の製造方法。
【請求項３】
６０〜１５０℃の温度下で攪拌した後、分離することを特徴とする請求項１または２記載のイミダゾリウムハロゲン塩の製造方法。
【請求項４】
ケトン類が、脂肪族ケトンであることを特徴とする請求項１〜３いずれか記載のイミダゾリウムハロゲン塩の製造方法。
【請求項５】
脂肪族ケトンが、メチルエチルケトン、ジエチルケトン、メチルブチルケトン、メチルイソブチルケトン、メチルペンチルケトン、シクロペンタノン、シクロヘキサノンから選ばれる少なくとも一種であることを特徴とする請求項４記載のイミダゾリウムハロゲン塩の製造方法。
【請求項６】
粗イミダゾリウムハロゲン塩１００重量部に対して、ケトン類を１０〜１０００重量部混合することを特徴とする請求項１〜５いずれか記載のイミダゾリウムハロゲン塩の製造方法。
【請求項７】
粗イミダゾリウムハロゲン塩１００重量部に対して、アセトニトリル、メタノール、エタノール、ブタノール、イソプロピルアルコールから選ばれる少なくとも１種の溶剤を１〜１０００重量部混合することを特徴とする請求項２〜６いずれか記載のイミダゾリウムハロゲン塩の製造方法。
【請求項８】
イミダゾリウムハロゲン塩がエチルメチルイミダゾリウムブロマイドであることを特徴とする請求項１〜７いずれか記載のイミダゾリウムハロゲン塩の製造方法。
【請求項９】
イミダゾリウムハロゲン塩がブチルメチルイミダゾリウムブロマイドであることを特徴とする請求項１〜７いずれか記載のイミダゾリウムハロゲン塩の製造方法。
【発明の詳細な説明】
【技術分野】
【０００１】
本発明は、高品質なイミダゾリウムハロゲン塩の製造方法に関するものであり、特に耐還元性に優れたイミダゾリウムハロゲン塩の製造方法に関するものである。
【背景技術】
【０００２】
Ｎ−アルキル−Ｎ'−アルキルイミダゾリウムハロゲン塩は、電池、電解質、触媒、溶媒等の分野で利用されており、かかるＮ−アルキル−Ｎ'−アルキルイミダゾリウムハロゲン塩の製造方法については、種々検討されている。
従来、Ｎ−アルキル−Ｎ'−アルキルイミダゾリウムハロゲン塩は、Ｎ−アルキルイミダゾール誘導体とハロゲン化アルキル等の有機ハロゲン化物を無溶媒、又は溶媒下で反応させ、Ｎ−アルキルイミダゾール誘導体のイミダゾール骨格における３位の窒素原子にハロゲン化アルキルのアルキル基を結合させて４級塩を形成することにより得られることが知られている。
例えば、１−メチルイミダゾールと塩化ブタンを加熱下に攪拌することによりＮ−ブチル−Ｎ'−メチルイミダゾリウムクロライドを製造する方法（例えば、非特許文献１参照。）や、下記一般式［Ｉ］で表されるＮ−アルキルイミダゾールと［II］で表される臭化アルキルとを反応させて一般式[III]で表される１，３−ジアルキルイミダゾリウム臭素塩を製造する方法（例えば、特許文献１参照。）、等が知られている。
【化１】
2006306776.tif 000002
【化２】
2006306776.tif 000003
【化３】
2006306776.tif 000004
（一般式[Ｉ]、［II］及び[III]中、Ｒは炭素数１〜３のアルキル基、Ｒ0は炭素数  １〜５のアルキル基を示し、ｎは０〜３の整数を示す。）
【非特許文献１】Ｃｈｅｍｉｃａｌ  Ｃｏｍｍｕｎｉｃａｔｉｏｎｓ，１７６５（１９９８年）
【特許文献１】特開２０００−２９０２５８号公報
【発明の開示】
【発明が解決しようとする課題】
【０００３】
しかしながら、上記文献開示の方法により得られたＮ−アルキル−Ｎ'−アルキルイミダゾリウムハロゲン塩では、電解液としての利用に際してまだまだ満足のいくものではなく、サイクリックボルタメトリ（ＣＶ）測定により電気特性、特に耐還元性を評価した場合において、充分な結果が得られなかった。
そこで、本発明ではこのような背景下において、高品質であり、特に耐還元性に優れた電気特性を持つイミダゾリウムハロゲン塩を製造する方法を提供することを目的とするものである。
【課題を解決するための手段】
【０００４】
しかるに本発明者は、上記の現状に鑑みて鋭意検討した結果、下記一般式（１）で示されるイミダゾリウムハロゲン塩を製造するに際し、イミダゾールとアルキルハライドを反応させて得られる粗イミダゾリウムハロゲン塩とケトン類を混合し、４０〜２００℃の温度下で攪拌した後、分離することにより精イミダゾリウムハロゲン塩を得るイミダゾリウムハロゲン塩の製造方法、またはイミダゾールとアルキルハライドを反応させて得られる粗イミダゾリウムハロゲン塩とアセトニトリル、メタノール、エタノール、ブタノール、イソプロピルアルコールから選ばれる少なくとも１種の溶剤及びケトン類を混合し、４０〜２００℃の温度下で攪拌した後、分離することにより精イミダゾリウムハロゲン塩を得るイミダゾリウムハロゲン塩の製造方法が上記目的に合致することを見出し、本発明を完成するに至った。
【化４】
2006306776.tif 000005
（式中Ｒ１、Ｒ２、Ｒ３、Ｒ４及びＲ５は、それぞれ水酸基、アミノ基、ニトロ基、シアノ基、カルボキシル基、エーテル基、もしくはアルデヒド基を有していてもよい炭素数１〜１５の炭化水素基、アルケニル基又は水素原子を示し、Ｘは塩素、臭素、ヨウ素を示す。）
【０００５】
本発明においては、粗イミダゾリウムハロゲン塩とケトン類または、粗イミダゾリウムハロゲン塩とアセトニトリル、メタノール、エタノール、ブタノール、イソプロピルアルコールから選ばれる少なくとも１種の溶剤及びケトン類を混合した後に攪拌するときの温度が４０℃〜２００℃、好ましくは５０℃〜１８０℃、より好ましくは６０℃〜１５０℃であることが好ましい。
また、本発明において、ケトン類としては脂肪族ケトンが好ましく、特にはメチルエチルケトン、ジエチルケトン、メチルブチルケトン、メチルイソブチルケトン、メチルペンチルケトン、シクロペンタノン、シクロヘキサノンから選ばれる少なくとも一種を用いることが好ましい。
【発明の効果】
【０００６】
本発明の製造方法によれば、高品質なイミダゾリウム塩を得ることができ、とりわけ、耐還元性に優れた電気特性を持つイミダゾリウムハロゲン塩を得ることができる。
【発明を実施するための最良の形態】
【０００７】
以下に本発明を詳細に説明する。
本発明においては、イミダゾールとアルキルハライドを反応させることにより、下記一般式（１）で示される粗イミダゾリウムハロゲン塩を得ることができる。
【０００８】
【化５】
2006306776.tif 000006
（式中Ｒ１、Ｒ２、Ｒ３、Ｒ４及びＲ５は、それぞれ水酸基、アミノ基、ニトロ基、シアノ基、カルボキシル基、エーテル基、もしくはアルデヒド基を有していてもよい炭素数１〜１５の炭化水素基、アルケニル基又は水素原子を示し、Ｘは塩素、臭素、ヨウ素を示す。）
【０００９】
本発明で反応させるＮ−置換イミダゾールのアルキル基、アルケニル基としては、直鎖状でも分枝状でもよく、通常炭素数１〜１５、好ましくは１〜１０、更に好ましくは１〜８のアルキル基、アルケニル基が挙げられる。アルキル基としては、具体的には、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、ｎ−ヘキシル基、イソヘキシル基、３−メチルペンチル基、２−メチルペンチル基、１−メチルペンチル基、１−エチルブチル基、２−エチルブチル基、１，２−ジメチルブチル基、２，３−ジメチルブチル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基等が挙げられる。アルケニル基としては、ビニル基、アリル基、２−ブテニル基、３−ブテニル基、２−メチル−１−プロペニル基、４−ペンテニル基、３−メチル−２−ブテニル基、５−ヘキセニル基、６−ヘプテニル基、７−オクテニル基等が挙げられる。また、それぞれの炭化水素基に水酸基、アミノ基、ニトロ基、シアノ基、カルボキシル基、エーテル基、もしくはアルデヒド基を有していてもよい。
【００１０】
かかるＮ−置換イミダゾールの製造方法としては、例えば、α−ジカルボニル化合物、アンモニア、アルデヒド及び第一級アミンを、水性媒体中で２０〜１５０℃の温度において一工程で反応させる方法（例えば、特公平３−６２７１０号公報参照。）、グリオキザール類とアルデヒド類と第一級アミン類を反応させ、次いでアンモニア若しくはその炭酸塩と反応させる方法（例えば、特開平３−１６９８６５号公報参照。）、アリルハライド又はベンジルハライドのいずれかとグリオキザール、ホルマリン及びアンモニアを反応させる方法（例えば、特開昭６２−１６１７６５号公報参照。）などを挙げることができる。
【００１１】
また、本発明で反応させるアルキルハライドとしては、特に限定されないが、例えば、下記一般式［１］
【化６】
2006306776.tif 000007
（式中、Ｒ1はアルキル基、アルケニル基を表し、Ｙはハロゲン原子を表す。）で示されるものが挙げられる。
【００１２】
一般式［１］において、Ｒ1で表されるアルキル基、アルケニル基としては、直鎖状でも分枝状でもよく、通常炭素数１〜１５、好ましくは１〜１０、更に好ましくは１〜８のアルキル基、アルケニル基が挙げられる。アルキル基としては、具体的には、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ｓｅｃ−ペンチル基、ｔｅｒｔ−ペンチル基、ネオペンチル基、ｎ−ヘキシル基、イソヘキシル基、３−メチルペンチル基、２−メチルペンチル基、１−メチルペンチル基、１−エチルブチル基、２−エチルブチル基、１，２−ジメチルブチル基、２，３−ジメチルブチル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基等が挙げられる。アルケニル基としては、ビニル基、アリル基、２−ブテニル基、３−ブテニル基、２−メチル−１−プロペニル基、４−ペンテニル基、３−メチル−２−ブテニル基、５−ヘキセニル基、６−ヘプテニル基、７−オクテニル基等が挙げられる。また、それぞれの炭化水素基に水酸基、アミノ基、ニトロ基、シアノ基、カルボキシル基、エーテル基、もしくはアルデヒド基を有していてもよい。
【００１３】
本発明では、上記で得られた粗イミダゾリウムハロゲン塩とケトン類または、粗イミダゾリウムハロゲン塩とアセトニトリル、メタノール、エタノール、ブタノール、イソプロピルアルコールから選ばれる少なくとも１種の溶剤及びケトン類を混合し、４０〜２００℃の温度下で攪拌することにより、系中に存在する不純物を該ケトン類層に抽出させ、粗イミダゾリウムハロゲン塩を精製することができるのである。かかる温度が４０℃未満では、問題となる不純物が該ケトン類層に十分に抽出されない場合がある。２００℃を超えると着色の原因となる。好ましい温度は５０〜１８０℃、特に好ましくは６０〜１５０℃である。
【００１４】
上記の４０〜２００℃の温度下での攪拌については、二液の層が十分に混ざればよく、撹拌方法や撹拌時間について特に制限はないが、実用的には、５分〜６０時間、好ましくは、３０分〜２０時間である。
また、上記温度範囲の中でもケトン類の沸点以下で行うことが好ましい。沸点を超えるとケトン類が蒸発し、不純物を抽出できないこととなり、本発明の効果が得られ難い。従って、その場合はオートクレーブを使用することが好ましい。
【００１５】
本発明では、かかるイミダゾリウムハロゲン塩の融点については、特に制限はなく、例えば常温で固体であっても精製するに当たっては、再結晶でなく、加温溶融状態で、目的とする不純物を除去できるが、中でも融点が、３５℃以上のものが再結晶がしやすい点で特に好ましく、更には４０〜１５０℃、特には６０〜１００℃がより好ましい。
【００１６】
かかるケトン類としては特に限定されないが、脂肪族ケトン（環状の脂肪族ケトンも含む。）であることが分液性の点で好ましく、特には、メチルエチルケトン、ジエチルケトン、メチルブチルケトン、メチルイソブチルケトン、メチルペンチルケトン、シクロペンタノン、シクロヘキサノン等が好ましく、中でもメチルエチルケトン、メチルブチルケトン、メチルイソブチルケトンから選ばれる少なくとも一種が最も好ましく用いられる。
【００１７】
更に、本発明においては、かかるケトン類に加え、アセトニトリル、メタノール、エタノール、ブタノール、イソプロピルアルコールから選ばれる少なくとも１種の溶剤、好ましくはアセトニトリルと併用することも常温で固体のイミダゾリウムハロゲン塩を液状で扱える点で好ましい。併用する場合には、ケトン類とこれらの溶媒とをあらかじめ混合しておいてもよいし、どちらかの溶媒を先に添加し、他方を後から添加してもよいが、使用量を少なくする点からアセトニトリル、メタノール、エタノール、ブタノール、イソプロピルアルコールから選ばれる少なくとも１種の溶剤を先に添加して溶解し、後からケトン類を添加することがより好ましい。
【００１８】
上記のケトン類の使用量は、粗イミダゾリウムハロゲン塩１００重量部に対して、１０〜１０００重量部であることが好ましく、特には３０〜８００重量部、更には５０〜５００重量部であることが好ましい。かかるケトン類の使用量が１０重量部未満では、不純物がケトン類に十分に抽出されない場合があり、１０００重量部を超えると得られる効果の程度に顕著な差が無く好ましくない。
【００１９】
また、アセトニトリル、メタノール、エタノール、ブタノール、イソプロピルアルコールから選ばれる少なくとも１種の溶剤を併用する場合は、粗イミダゾリウムハロゲン塩１００重量部に対して、１〜１０００重量部であることが好ましく、特には５〜８００重量部、更には１０〜５００重量部であることが好ましい。かかるアセトニトリル、メタノール、エタノール、ブタノール、イソプロピルアルコールから選ばれる少なくとも１種の溶剤が１重量部未満ではイミダゾリウムハロゲン塩が溶解しきれず、ケトン類と液−液の二層とならない場合があり、１０００重量部を超えると、ケトン類と均一な一液となってしまう場合があり好ましくない。
【００２０】
かくして、粗イミダゾリウムハロゲン塩が効率よく精製され、精イミダゾリウムハロゲン塩が得られるのであるが、本発明においては、かかるイミダゾリウムハロゲン塩としては、エチルメチルイミダゾリウムブロマイドやブチルメチルイミダゾリウムブロマイドであることが常温で固体であり、本発明の効果が顕著に発揮される点で好ましい。
【００２１】
本発明において、４０〜２００℃の温度下での攪拌後は、１０℃以下、好ましくは５〜  −５℃まで冷却し、精イミダゾリウムハロゲン塩の結晶を析出させ、ろ過し、該結晶を真空乾燥することにより、目的とする精イミダゾリウムハロゲン塩を得ることができるのである。
【００２２】
精イミダゾリウムハロゲン塩が結晶でない場合は、上記攪拌後、二層分離し、精イミダゾリウムハロゲン塩を取り出せばよい。
かくして本発明の方法により精製された精イミダゾリウムハロゲン塩は、不純物もなく高品質なものであり、電池、電解質、電解液、触媒、溶媒などに用いることができる。とりわけ、耐還元性に優れた電気特性を持つイミダゾリウムハロゲン塩として有用である。
【実施例】
【００２３】
以下、本発明を実施例を挙げて詳述する。「％」は重量基準である。
実施例１
反応容器に、攪拌子を入れ、メチルイミダゾールとエチルブロマイドを反応させることにより得られた粗エチルメチルイミダゾリウムブロマイドの粗結晶１０ｇと、メチルイソブチルケトン（ＭＩＢＫ）１５ｍｌ（１３．４ｇ）を混合し、内温７０℃まで加温し、１０分攪拌した。その後、４℃まで冷却し、結晶を析出させ、ろ過により分離した。得られた結晶を真空乾燥して、精エチルメチルイミダゾリウムブロマイド９．５ｇを得た。得られた精エチルメチルイミダゾリウムブロマイドを下記の評価方法により、耐還元性の評価を行った。
【００２４】
〔評価方法〕
得られた精エチルメチルイミダゾリウムブロマイドの結晶７．５ｇに同重量の水を加えた溶液に、（ＣＦ3ＳＯ2）2ＮＨの５０重量％水溶液を滴下した。その後、該反応液を１５時間攪拌し、分液を行った。下層のエチルメチルイミダゾリウム（ＣＦ3ＳＯ2）2Ｎ  塩を水洗後、乾燥し、サイクリックボルタメトリ（ＣＶ）を測定した。
なお、サイクリックボルタメトリ（ＣＶ）の測定方条件は、温度３０℃、参照電極ＳＵＳ３１４、電圧掃引速度５ｍＶ／ｓで行った。
【００２５】
その結果−３．５ｖ付近において、不純物に起因するピークの無い、滑らかな曲線となり、耐還元性が高くなることが認められた。サイクリックボルタモグラムの結果を図１に示す。
【００２６】
実施例２
実施例１において、メチルイソブチルケトンを、メチルブチルケトンに変更した以外は実施例１と同様の操作を行い、精エチルメチルイミダゾリウムブロマイドを得た。
得られた精エチルメチルイミダゾリウムブロマイドを実施例１と同様にして、耐還元性を評価した。
その結果実施例１と同様に、不純物に起因するピークの無い、滑らかな曲線となり、耐還元性が高くなることが認められた。
【００２７】
実施例３
実施例１において、エチルメチルイミダゾリウムブロマイドを、ブチルメチルイミダゾリウムブロマイドに変更し、内温４３℃まで加温した以外は実施例１と同様の操作を行い、精ブチルメチルイミダゾリウムブロマイドを得た。
得られた精ブチルメチルイミダゾリウムブロマイドを実施例１と同様にして、耐還元性を評価した。
その結果実施例１と同様に、不純物に起因するピークの無い、滑らかな曲線となり、耐還元性が高くなることが認められた。
【００２８】
実施例４
実施例１において、粗エチルメチルイミダゾリウムブロマイド１０ｇにアセトニトリル５ｍｌ（３．８ｇ）を加え溶解後、メチルイソブチルケトン１５ｍｌ（１３．４ｇ）を加えた以外は実施例１と同様の操作を行い、精エチルメチルイミダゾリウムブロマイドを得た。
得られた精エチルメチルイミダゾリウムブロマイドを実施例１と同様にして、耐還元性を評価した。
その結果実施例１と同様に、不純物に起因するピークの無い、滑らかな曲線となり、耐還元性が高くなることが認められた。
【００２９】
比較例１
実施例１において、メチルイソブチルケトンを、トルエンに変更した以外は実施例１と同様の操作を行い、エチルメチルイミダゾリウムブロマイドを得た。
得られたエチルメチルイミダゾリウムブロマイドを実施例１と同様にして、耐還元性を評価したが、不純物に起因するピークが有り、耐還元性は良好でなかった。サイクリックボルタモグラムの結果を図２に示す。
【００３０】
比較例２
実施例１と同様にして得られたエチルメチルイミダゾリウムブロマイドの粗結晶５０ｇにアセトニトリル１２．７ｇを加え、内温７０℃まで加温し、１０分攪拌した。その後、４℃まで冷却し、析出した結晶をろ過した。得られた結晶を真空乾燥して、エチルメチルイミダゾリウムブロマイド２１．５ｇを得た。
得られたエチルメチルイミダゾリウムブロマイドを実施例１と同様にして、耐還元性を評価したが、不純物に起因するピークが有り、耐還元性は良好でなかった。サイクリックボルタモグラムの結果を図２に示す。
【産業上の利用可能性】
【００３１】
本発明は、高品質なイミダゾリウムハロゲン塩を製造する方法であり、得られた精イミダゾリウムハロゲン塩は、電池、電解質、電解液、触媒、溶媒などに用いることができる。
【図面の簡単な説明】
【００３２】
【図１】実施例１で得られた精エチルメチルイミダゾリウムブロマイドを用いたサイクリックボルタモグラムの測定結果である。
【図２】比較例１及び比較例２で得られたエチルメチルイミダゾリウムブロマイドを用いたサイクリックボルタモグラムの測定結果である。
【図１】
2006306776.tif 000009
【図２】
2006306776.tif 000010